ОБРАБОТКА ХВОСТОВЫХ ГАЗОВ УСТАНОВКИ КЛАУСА С ИСПОЛЬЗОВАНИЕМ ОПТИМИЗИРОВАННОЙ ПОСЛЕДОВАТЕЛЬНОСТИ КАТАЛИЗАТОРОВ

2
2
1. Способ конверсии в HS серосодержащих соединений, присутствующих в газе, содержащем HS и серосодержащие соединения, причем данный способ включает следующие стадии:
2
a) стадия А приведения в контакт упомянутого газа с газом-восстановителем в присутствии катализатора гидрирования, содержащего по меньшей мере кобальт и молибден и в качестве носителя оксид алюминия, причем сумма содержаний кобальта и молибдена в пересчете на оксиды находится в интервале от 3 до 25 мас.%, а площадь поверхности оксида алюминия составляет больше 140 м/г;
b) стадия В приведения в контакт по меньшей мере одной фракции газа, выходящего со стадии А, с катализатором, содержащим по меньшей мере один щелочноземельный металл, по меньшей мере одну легирующую добавку, выбранную из группы, состоящей из железа, кобальта и молибдена, и по меньшей мере одно соединение, выбранное из группы, состоящей из оксида титана и оксида циркония, причем содержание оксидов титана и/или циркония составляет больше 5% от массы катализатора, общее массовое содержание легирующих добавок находится в интервале от 0,5 до 50%, а общее массовое содержание щелочноземельных металлов находится в интервале от 0,5 до 60 мас.%, при этом катализатор стадии В) находится в виде либо сплошного, состоящего из оксидов материала, содержащего только упомянутые оксиды, либо находится в виде оксида на носителе.
2. Способ конверсии по п.1, в котором сумма содержаний кобальта и молибдена в пересчете на оксиды в катализаторе стадии А) находится в интервале от 6 до 20 мас.%.
2
3. Способ конверсии по п.1, в котором площадь поверхности оксида алюминия, являющегося носителем катализатора стадии А), превышает 180 м/г.
4. Способ конверсии по п.1, в котором катализатор стадии В) содержит по меньшей мере оксид титана.
5. Способ конверсии по п.1, в котором катализатор стадии В) содержит только один щелочноземельный металл.
6. Способ конверсии по п.5, в котором щелочноземельный металл представляет собой кальций.
7. Способ конверсии по п.1, в котором одна или несколько легирующих добавок выбраны из группы, состоящей из кобальта и молибдена.
8. Способ конверсии по п.1, в котором общее массовое содержание легирующих добавок находится в интервале от 1 до 30%.
9. Способ конверсии по п.1, в котором упомянутые оксиды титана и/или циркония нанесены на оксид алюминия.
2
10. Способ конверсии по п.1, в котором катализатор этапа А содержит по меньшей мере кобальт и молибден на носителе из оксида алюминия, причем сумма содержаний кобальта и молибдена в пересчете на оксиды находится в интервале от 6 до 20 мас.%, и площадь поверхности носителя из оксида алюминия составляет больше 180 м/г, а катализатор этапа В содержит кальций, по меньшей мере одну легирующую добавку, выбранную из группы, состоящей из кобальта и молибдена, где общее массовое содержание легирующих добавок находится в интервале от 1 до 30%, по меньшей мере оксид титана и/или циркония, указанные оксиды титана и/или циркония нанесены на оксид алюминия.
2
2
2
11. Способ конверсии по любому из пп.1-10, в котором газ, содержащий HS и серосодержащие соединения, подают на стадию А) с содержанием HS меньше 3 мол.%, содержанием SO меньше 2 мол.% и суммой содержаний всех других серосодержащих соединений меньше 1 мол.%.